(57)【要約】【課題】屈曲箇所の多い曲折形状や３次元の曲折形状のように複雑な曲折形状であっても、容易に曲がりホースを製造する。【解決手段】挿入孔２１を有する３枚以上のプレート２が鉛直方向に積層されたプレート群の積層方向に連なる各挿入孔２１に、未加硫ゴムホース１を挿入する。そして、少なくとも一つの押し治具３の所定の凹凸形状の押し面３ａをプレート群の少なくとも一つの側方に当てて押すことにより、少なくとも２枚のプレート２を他のプレート２に対して水平方向に相対移動させて、未加硫ゴムホース１を曲折形状に曲げる。曲折形状に曲げられた未加硫ゴムホース１を加熱して加硫し、曲がりホースとする。【選択図】図１
2010052374.tif 000002
【特許請求の範囲】
【請求項１】
配合ゴムより未加硫ゴムホースを形成する成形工程と、
挿入孔を有する３枚以上のプレートがプレート平面に対して垂直方向に積層されたプレート群の積層方向に連なる各該挿入孔に、前記未加硫ゴムホースを挿入する挿入工程と、
少なくとも一つの押し治具を前記プレート群の少なくとも一つの側方に当てて押すことにより、少なくとも２枚の前記プレートを他のプレートに対して前記プレート平面と平行方向に相対移動させて、前記未加硫ゴムホースを曲折形状に曲げる曲げ工程と、
曲折形状に曲げられた前記未加硫ゴムホースを加熱して加硫し、曲がりホースとする加硫工程と、を備えることを特徴とする曲がりホースの製造方法。
【請求項２】
前記プレートが複数の前記挿入孔を有し、
前記成形工程で複数の前記未加硫ゴムホースを形成し、前記挿入工程で複数の該未加硫ゴムホースを複数の該挿入孔にそれぞれ挿入し、前記曲げ行程で少なくとも２枚の前記プレートを他の前記プレートに対して相対回転させることなく相対移動させる請求項１に記載の曲がりホースの製造方法。
【請求項３】
前記曲げ工程で相対移動する少なくとも２枚の前記プレートの移動方向が互いに異なる請求項２に記載の曲がりホースの製造方法。
【請求項４】
前記曲げ工程で、二つの前記押し治具を前記プレート群の二つの側方に当てて押す請求項３に記載の曲がりホースの製造方法。
【請求項５】
前記押し治具が所定の凹凸形状の押し面を有する請求項１〜４のいずれか一つに記載の曲がりホースの製造方法。
【請求項６】
前記曲げ行程で相対移動される前記プレートの外形状が他の前記プレートの外形状と異なる請求項１〜５のいずれか一つに記載の曲がりホースの製造方法。
【請求項７】
前記加硫工程で、前記プレート自体を加熱することで前記未加硫ゴムホースを加熱して加硫する請求項１〜６のいずれか一つに記載の曲がりホースの製造方法。
【発明の詳細な説明】
【技術分野】
【０００１】
本発明はゴム製の曲がりホースの製造方法に関する。本発明の製造方法により製造した曲がりホースは、例えば自動車のベンチレーションホース、エアクリーナホースやラジエータホースに好適に利用することができる。
【背景技術】
【０００２】
近年、自動車のエンジンルーム内の搭載密度が高まり、ラジエータホースなどのホース類は複雑な曲折形状となって配設されている。ゴム製のホースは曲率半径の大きなカーブ状であれば弾性変形させて曲げることができる。しかし、ゴム製のホースを３次元形状等の複雑な曲折形状に弾性変形させて用いることは困難であり、ラジエータホースなどは所定の曲折形状に予め形成された状態で供給されている。
【０００３】
所定の曲折形状のゴム製ホースを製造する方法としては、マンドレルを用いた方法が一般的である（例えば、特許文献１参照）。この方法では、先ず押出成形で直管状の未加硫ゴムホースを成形し、所定長さに切断する。その未加硫ゴムホースの内周面に離型剤を塗布してから、所定の曲折形状のマンドレルをホース内に挿入する。そして、そのままマンドレルと共に未加硫ゴムホースを恒温槽（圧力蒸気加硫管）内に挿入し、未加硫ゴムホースを加熱して加硫する。これにより、マンドレルの曲折形状にホース形状が固定される。その後、マンドレルを抜いて曲がりホースを得ている。
【０００４】
しかし、この方法では、折れ曲ったマンドレルに直管状の未加硫ゴムホースを挿着し、さらに加硫後には曲がりホースを曲折形状のマンドレルから抜き取らなければならず、その作業は極めて面倒である。また、挿着や抜き取りの際にホースを損傷する場合もある。加えて、マンドレルと共に未加硫ゴムホースを収納可能な恒温槽が必要であるため、加硫のために大きな設備スペースや設備費を要する。
【０００５】
なお、特許文献２には、樹脂製の曲がりパイプを製造する方法が記載されている。この方法では、先ず結晶性樹脂をこの樹脂のガラス転移温度未満の金型温度で射出成形することにより、パイプ状成形体を形成する。図４に示されるように、得られたパイプ状成形体８０の一端を固定治具８１に固定するとともに、他端を可動治具８２に固定する。そして、パイプ状成形体８０を所定温度に予備加熱して、曲げ加工可能な程度にパイプ状成形体８０を柔軟にする。その後、パイプ状成形体８０の内部に空気圧をかけながら、可動治具８２をパイプ状成形体８０の軸直角方向にスライドさせて、パイプ状成形体８０を曲げ加工する。そして、そのままの温度で引き続き所定時間加熱することにより、樹脂を結晶化して、曲がりパイプの形状保持と強度向上とを図る。
【０００６】
しかし、この曲がりパイプの製造方法では、屈曲箇所の多い曲がり形状や３次元の曲がり形状に成形することが困難である。また、複数の曲がりパイプを一度に成形することも容易ではない。
【特許文献１】特開２０００−２８０３３６号公報
【特許文献２】特開平７−２４１９２１号公報
【発明の開示】
【発明が解決しようとする課題】
【０００７】
本発明は上記実情に鑑みてなされたものであり、屈曲箇所の多い曲折形状や３次元の曲折形状のように複雑な曲折形状であっても、容易に曲がりホースを製造することのできる曲がりホースの製造方法を提供することを目的とする。
【０００８】
また、本発明は、同じ曲折形状の複数の曲がりホースを一度に製造することのできる曲がりホースの製造方法を提供することを他の目的とする。
【課題を解決するための手段】
【０００９】
（１）上記課題を解決する本発明の曲がりホースの製造方法は、配合ゴムより未加硫ゴムホースを形成する成形工程と、挿入孔を有する３枚以上のプレートがプレート平面に対して垂直方向に積層されたプレート群の積層方向に連なる各該挿入孔に、前記未加硫ゴムホースを挿入する挿入工程と、少なくとも一つの押し治具を前記プレート群の少なくとも一つの側方に当てて押すことにより、少なくとも２枚の前記プレートを他のプレートに対して前記プレート平面と平行方向に相対移動させて、前記未加硫ゴムホースを曲折形状に曲げる曲げ工程と、曲折形状に曲げられた前記未加硫ゴムホースを加熱して加硫し、曲がりホースとする加硫工程と、を備えることを特徴とする。
【００１０】
本発明の曲がりホースの製造方法では、先ず未加硫ゴムホースを形成してから、その未加硫ゴムホースを各プレートの挿入孔に挿入する。そして、プレート群の少なくとも一つの側方に少なくとも一つの押し治具を当てて押すことにより、少なくとも２枚のプレートを他のプレートに対して所定方向に所定量だけ相対移動させる。その結果、相対移動したプレートの挿入孔の内縁に押された未加硫ゴムホースの部分が、そのプレートと共にその移動方向に他の部分に対して相対移動する。これにより、未加硫ゴムホースが所定の曲折形状に曲げられる。そして、所定の曲折形状に曲げられた未加硫ゴムホースを加熱して加硫し、曲がりホースとする。
【００１１】
このように本発明の曲がりホースの製造方法によれば、マンドレルを用いることなく曲がりホースを容易に製造することができる。
【００１２】
また、このような本発明の曲がりホースの製造方法によれば、曲げ工程で他のプレートに対して相対移動させるプレートの数を増やすことで、屈曲箇所の多い曲がりホースを容易に製造することができる。
【００１３】
本発明の曲がりホースの製造方法は、下記（２）〜（７）に示される構成のうちの少なくとも一つを有していることが好ましい。本発明の曲がりホースの製造方法は、下記（２）〜（７）の各項に示される構成をそれぞれ単独で有してもよいし、下記（２）〜（７）の各項に示される構成を二つ以上組み合わせて有してもよい。
【００１４】
（２）前記プレートが複数の前記挿入孔を有し、前記成形工程で複数の前記未加硫ゴムホースを形成し、前記挿入工程で複数の該未加硫ゴムホースを複数の該挿入孔にそれぞれ挿入し、前記曲げ行程で少なくとも２枚の前記プレートを他の前記プレートに対して相対回転させることなく相対移動させることが好ましい。
【００１５】
この構成によると、曲げ行程で少なくとも２枚のプレートを他のプレートに対して相対回転させることなく相対移動させれば、複数の未加硫ゴムホースを同一の曲折形状に曲げることができるので、同じ曲折形状の複数の曲がりホースを一度に製造することが可能になる。
【００１６】
（３）前記曲げ工程で相対移動する少なくとも２枚の前記プレートの移動方向が互いに異なることが好ましい。
【００１７】
この構成によると、少なくとも２枚のプレートが互いに異なる方向に移動するので、３次元の曲折形状の曲がりホースを容易に製造することができる。
【００１８】
（４）前記曲げ工程で、二つの前記押し治具を前記プレート群の二つの側方に当てて押すことが好ましい。
【００１９】
この構成によると、相対移動する少なくとも２枚のプレートの移動方向を互いに異なることが容易になる。
【００２０】
（５）前記押し治具が所定の凹凸形状の押し面を有することが好ましい。
【００２１】
この構成によると、押し面の凹凸形状を特定形状に設定することで、特定のプレートの相対移動を制御することができるので、特定のプレートを他のプレートに対して所定方向に所定量だけ相対移動させることが容易になる。
【００２２】
（６）前記曲げ行程で相対移動される前記プレートの外形状が他の前記プレートの外形状と異なることが好ましい。
【００２３】
この構成によると、特定のプレートの外形状を特定形状に設定することで、特定のプレートの相対移動を制御することができるので、特定のプレートを他のプレートに対して所定方向に所定量だけ相対移動させることが容易になる。
【００２４】
（７）前記加硫工程で、前記プレート自体を加熱することで前記未加硫ゴムホースを加熱して加硫することが好ましい。
【００２５】
この構成によると、未加硫ゴム及びプレート群を収納可能な大型の恒温槽が不要になるため、加硫のために大きな設備スペースや設備費を要することがない。
【発明の効果】
【００２６】
したがって、本発明の曲がりホースの製造方法では、未加硫ゴムホースに曲折形状のマンドレルを挿入する従来方法と比べて作業が容易になり、また、ロボットなどを利用した全自動工程も可能になる。したがって、生産性の向上とコスト低減とを図ることができる。
【００２７】
また、複雑な曲折形状の曲がりホースを製造したり、あるいは同じ曲折形状の複数の曲がりホースを一度に製造したりすることが容易である。
【００２８】
さらに、加硫工程で、プレート自体を加熱することにより未加硫ゴムホースを加熱して加硫する場合は、加硫のための大きな設備スペースや設備費が不要となる。
【発明を実施するための最良の形態】
【００２９】
以下、本発明の曲がりホースの製造方法の実施形態について詳しく説明する。なお、説明する実施形態は一実施形態にすぎない。すなわち、本発明の曲がりホースの製造方法は、下記実施形態に限定されるものではなく、本発明の要旨を逸脱しない範囲において、当業者が行い得る変更、改良等を施した種々の形態にて実施することができる。
【００３０】
（実施形態１）
実施形態１では、請求項１、２、３、４、５又は７に記載の発明を具現化する。
【００３１】
図１は、実施形態１の曲がりホースの製造方法の一例を模式的に示す説明図である。この曲がりホースの製造方法は、成形工程と、挿入工程と、曲げ工程と、加硫工程と、抜き工程とを備える。
【００３２】
図１（ａ）は、挿入工程でプレート群の各プレート２の挿入孔２１に未加硫ゴムホース１を挿入する様子を示す。図１（ｂ）は、挿入工程でプレート群の各プレート２の挿入孔２１に未加硫ゴムホース１を挿入した状態を示す。図１（ｃ）は、曲げ工程で、押し治具３をプレート群の側方に押し当てる様子を示す。図１（ｄ）は、曲げ工程で、プレート群のうちの特定のプレート２を他のプレート２に対して相対移動させて、未加硫ゴムホース１を所定の曲折形状に曲げ成形した状態を示す。
【００３３】
また、図２（ａ）は、挿入工程でプレート群の各プレート２の挿入孔２１に未加硫ゴムホース１を挿入した状態を模式的に示す部分断面である。図２（ｂ）は、曲げ工程で、プレート群のうちの特定のプレート２を他のプレート２に対して相対移動させて、未加硫ゴムホース１を所定の曲折形状に曲げ成形した状態を模式的に示す部分断面図である。
【００３４】
＜成形工程＞
成形工程では、配合ゴムから未加硫ゴムホース１を形成する（図１（ａ）参照）。
【００３５】
未加硫ゴムホース１の形成方法は特に限定されないが、作業の容易性より押出成形を利用することが好ましい。また、配合ゴムの種類も制限がなく、天然ゴム及び合成ゴムの中から目的に合わせて種々選択して用いることができる。好ましいゴムの種類としては、ＡＣＭ、ＮＢＲ、ＣＳＭ、ＥＰＤＭやＦＫＭ等を挙げることができる。
【００３６】
未加硫ゴムホース１の形状としては、挿入工程での作業の容易性を考慮して、直管状であることが望ましい。ただし、挿入工程で後述するプレートの挿入孔に未加硫ゴムホース１を挿入、貫通させることができるのであれば、未加硫ゴムホース１が異形部を部分的に有していてもよい。
【００３７】
成形工程で形成する未加硫ゴムホース１の数は特に限定されず、１本でも複数本でもよい。ただし、生産性を考慮すれば、複数本の未加硫ゴムホース１を形成することが望ましい。
【００３８】
＜挿入工程＞
挿入行程では、挿入孔２１を有する３枚以上のプレート２が鉛直方向に積層されたプレート群の積層方向に連なる各挿入孔２１に、プレート群の上方から未加硫ゴムホース１を挿入する（図１（ａ）、図２（ａ）参照）。各プレート２は、プレート平面が互いに平行となるように積層されている。
【００３９】
なお、プレート２の積層方向としては、プレート２のプレート平面に対して垂直方向であれば鉛直方向に限られない。例えば、少し斜め方向にプレート２を積層してもよい。
【００４０】
また成形行程で、１本の未加硫ゴムホース１を形成した場合は、その未加硫ゴムホース１をプレート２の挿入孔２１に挿入し、複数本の未加硫ゴムホース１を形成した場合は、それらの未加硫ゴムホース１をプレート２の複数の挿入孔２１にそれぞれ挿入する。
【００４１】
プレート２の材質としては、加硫工程での加熱温度に耐えうるものであれば特に限定されないが、金属とすることが望ましい。プレート２が金属製であれば、加硫工程で、プレート２自体を加熱することで未加硫ゴムホース１を加熱して加硫することが容易となる。また、通電によりプレート２にジュール熱を発生させて、未加硫ゴムホース１を加熱することもできる。
【００４２】
プレート２の板厚も特に限定されず、１〜５ｍｍ程度することができる。ただし、プレート２が厚すぎると、曲げ工程で、未加硫ゴムホース１を所定の曲折形状に曲げにくくなる。このため、プレート２の板厚は１〜３ｍｍとすることが好ましく、１〜２ｍｍとすることがより好ましい。
【００４３】
プレート２の挿入孔２１の形状及び大きさは、未加硫ゴムホース１を挿入、貫通させることができるのであれば特に限定されないが、未加硫ゴムホース１の外径よりも少し（２〜２ｍｍ程度）大きい内径の円形であることが望ましい。未加硫ゴムホース１の外径よりも少し大きい内径を有する円形の挿入孔２１であれば、挿入孔２１への未加硫ゴムホース１の挿入が容易であり、また、曲げ工程で未加硫ゴムホース１が挿入孔２１の内縁で損傷することを防止することができる。
【００４４】
プレート２の挿入孔２１の数は特に限定されず、１個でも複数個でもよい。ただし、生産性を考慮すれば、複数個の挿入孔２１とすることが望ましい。
【００４５】
プレート２の数も３枚以上であれば限定されず、製造しようとする曲がりホースの曲折箇所の数に応じて適宜選定することができる。
【００４６】
プレート２の外形状も特に限定されないが、曲げ工程でのプレート２の移動容易性を考慮して、長方形状又は正方形状であることが望ましい。
【００４７】
なお、プレート群を構成するプレート２は全て同一の形状を呈し、かつ同一の大きさである。
【００４８】
複数のプレート２は、図示しない保持治具に、各プレート２を水平に維持した状態で保持させることができる。この保持治具としては、例えば、各プレート２をスライド可能に保持する案内レールや案内溝を互いに対向する内面に有する一対二組の保持台を採用することができる。
【００４９】
各プレート２は、製造しようとする曲がりホースの曲折形状に応じて、所定の間隔を隔てつつ鉛直方向に積層されて保持される。積層された複数のプレート２は本発明のプレート群を構成する。このプレート群において、積層された各プレート２の挿入孔２１は鉛直線上に連なる。
【００５０】
また、各プレート２は、製造しようとする曲がりホースの曲折形状に応じて、水平方向における一方向（例えば、プレート２の一辺方向）又は互いに直交する二方向（例えば、プレート２の一辺方向（例えば、短辺方向）及び該一辺方向と直交する他辺方向（例えば、長辺方向））に移動可能に保持される。すなわち、２次元の曲折形状の曲がりホースを製造する場合は、水平方向における一方向（例えば、プレート２の一辺方向）に移動可能に保持される。また、３次元の曲折形状の曲がりホースを製造する場合は、水平方向において互いに直交する二方向（例えば、プレート２の一辺方向（例えば、短辺方向）及び該一辺方向と直交する他辺方向（例えば、長辺方向））に移動可能に保持される。
【００５１】
＜曲げ行程＞
曲げ行程では、少なくとも一つの押し治具３をプレート群の少なくとも一つの側方に当てて押すことにより、少なくとも２枚のプレート２を他のプレート２に対して水平方向（プレート２のプレート平面と平行方向）に相対移動させて、未加硫ゴムホース１を曲折形状に曲げる（図１（ｃ）、図１（ｄ）参照）。
【００５２】
ここに、複数の挿入孔２１を有するプレート２を用いる場合は、他のプレート２に対して相対回転させることなく、特定のプレート２を相対移動させる。相対移動させるプレート２が他のプレート２に対して相対回転すると、挿入孔２１に挿入された未加硫ゴムホース１の全てを同一の曲折形状に折り曲折させることができなくなる。
【００５３】
図２（ｂ）に示されるように、特定のプレート２が他のプレート２に対して図２の矢印方向に相対移動すると、相対移動したプレート２の挿入孔２１の内縁に押された未加硫ゴムホース１の部分が、そのプレート２と共にその移動方向に他の部分に対して相対移動する。これにより、未加硫ゴムホース１が所定の曲折形状に曲げられる。
【００５４】
２次元の曲折形状の曲がりホースを製造する場合は、プレート群のうち所定の少なくとも２枚のプレート２を、製造しようとする曲がりホースの曲折形状に応じて、水平方向における一方向（例えば、プレート２の一辺方向）にそれぞれ所定量だけ移動させる。また、３次元の曲折形状の曲がりホースを製造する場合は、プレート群のうち所定の少なくとも２枚のプレート２を、水平方向において互いに直交する二方向（例えば、プレート２の一辺方向（例えば、短辺方向）及び該一辺方向と直交する他辺方向（例えば、長辺方向））に移動させる。
【００５５】
２次元の曲折形状の曲がりホースを製造する場合は、一方向に往復移動可能とされた１つの押し治具３を用い、３次元の曲折形状の曲がりホースを製造する場合は、互いに直交する二方向にそれぞれ往復移動可能とされた２つの押し治具３を用いる。
【００５６】
押し治具３は、所定の凹凸形状の押し面３ａを有する。押し治具３の押し面３ａは、押し治具３がプレート群の側方に当たって該側方を押すことで特定のプレート２を他のプレートに対して所定量だけ移動させる、所定の凹凸形状を有する。
【００５７】
２次元の曲折形状の曲がりホースを製造する場合は、一方向に往復移動可能とされた押し治具３の押し面３ａをプレート群の一つの側方に当てて押す。また、３次元の曲折形状の曲がりホースを製造する場合は、互いに直交する二方向に往復移動可能とされた押し治具３の押し面３ａをプレート群の二つの側方にそれぞれ当てて押す。
【００５８】
＜加硫行程＞
加硫工程では、曲折形状に曲げられた未加硫ゴムホース１を加熱して加硫し、曲がりホースとする。
【００５９】
曲げ工程で未加硫ゴムホース１を曲げ加工したままの状態の、未加硫ゴムホース１、押し治具３及びプレート群の組体を、恒温槽（圧力蒸気管）等に入れて加熱してもよいが、設備スペース、設備費や作業の容易性を考慮して、プレート２を加熱することで未加硫ゴムホース１を加熱、加硫することが望ましい。
【００６０】
プレート２の加熱方法は特に限定されず、ヒータ等によってプレート２を加熱してもよいが、通電によりプレート２にジュール熱を発生させてプレート２を加熱することが望ましい。
【００６１】
＜抜き工程＞
抜き工程では、プレート群の各プレート２の各挿入孔２１から曲がりホースを弾性変形させながら抜き取る。抜き取る方法は特に限定されないが、押し治具３を元の位置に後退させるとともに、必要に応じてプレート群の各プレート２を保持治具から解放してから、各プレート２の挿入孔２１から曲がりホースを抜き取ることが望ましい。
【００６２】
このような実施形態１の曲がりホースの製造方法によれば、マンドレルを用いることなく曲がりホースを容易に製造することができる。
【００６３】
そして、曲げ工程で他のプレート２に対して相対移動させるプレート２の数を増やすことで、屈曲箇所の多い曲がりホースを容易に製造することができる。また、曲げ工程で相対移動させる少なくとも２枚のプレートの移動方向を互いに異ならせることで、３次元の曲折形状の曲がりホースを容易に製造することができる。
【００６４】
さらに、複数の挿入孔２１を有するプレート２を用い、成形工程で複数の未加硫ゴムホース１を形成するとともに、挿入工程で複数の未加硫ゴムホース１を複数の挿入孔２１にそれぞれ挿入することにより、複数の未加硫ゴムホース１を同一の曲折形状に曲げることができるので、同じ曲折形状の複数の曲がりホースを一度に製造することが可能になる。
【００６５】
そして、ロボットなどを利用した全自動工程の実現により、大幅な生産性の向上とコスト低減とを期待できる。
【００６６】
（実施形態２）
実施形態２では、請求項１、２、３、４、６又は７に記載の発明を具現化する。
【００６７】
図３は、実施形態２の曲がりホースの製造方法の一例を模式的に示す説明図である。図３（ａ）は、挿入工程でプレート群の各プレート２の挿入孔２１に未加硫ゴムホース１を挿入する様子を示す。図３（ｂ）は、挿入工程でプレート群の各プレート２の挿入孔２１に未加硫ゴムホース１を挿入した状態を示す。図３（ｃ）は、曲げ工程で、押し治具３をプレート群の側方に押し当てる様子を示す。図３（ｄ）は、曲げ工程で、プレート群のうちの特定のプレート２を他のプレート２に対して相対移動させて、未加硫ゴムホース１を所定の曲折形状に曲げ成形した状態を示す。
【００６８】
実施形態２の曲がりホースの製造方法も、実施形態１の曲がりホースの製造方法と同様、成形工程と、挿入工程と、曲げ工程と、加硫工程と、抜き工程とを備える。以下、実施形態２の製造方法について実施形態１の製造方法とは異なる点のみを説明し、実施形態１の製造方法と同じ点についての説明を省略する。
【００６９】
実施形態２の製造方法では、平坦状の押し面３ａを有する押し治具３を用いる。また、曲げ行程で相対移動させるプレート２の外形状が他のプレート２の外形状と異なる。すなわち、他のプレート２に対して相対移動するプレート２は、他のプレート２の側端に対して所定量余分に延びた少なくとも一つの延長側端部２２を有する。
【００７０】
したがって、平坦状の押し面３ａをプレート群の一つの側方に押し当てて押し具３を移動させると、延長側端部２２を有するプレート２のみが、他のプレート２に対して相対移動する。このときの相対移動量は、延長側端部２２の延長量で調整できる。
【００７１】
よって、実施形態２の曲がりホースの製造方法も、実施形態１の曲がり方法の製造方法と同様の効果を奏する。
【００７２】
（その他の実施形態）
前記実施例１、２では、プレート群における各プレート２同士の間に積層方向に所定の隙間を形成する例について説明したが、これに限定されない。例えば、複数のプレート２を重ね合わせるように積層してプレート群を構成してもよい。
【図面の簡単な説明】
【００７３】
【図１】実施形態１の曲がりホースの製造方法の一例を模式的に示す説明図である。
【図２】図２（ａ）は挿入工程でプレート群の各プレートの挿入孔に未加硫ゴムホース１を挿入した状態を模式的に示す部分断面であり、図２（ｂ）は曲げ工程でプレート群のうちの特定のプレートを他のプレートに対して相対移動させて、未加硫ゴムホースを所定の曲折形状に曲げ成形した状態を模式的に示す部分断面図である。
【図３】実施形態２の曲がりホースの製造方法の一例を模式的に示す説明図である。
【図４】従来の曲がりホースの製造方法を示す一部断面図である。
【符号の説明】
【００７４】
１…未加硫ゴムホース                    ２…プレート
２１…挿入孔                              ３…押し治具
３ａ…押し面
【図１】
2010052374.tif 000003
【図２】
2010052374.tif 000004
【図３】
2010052374.tif 000005
【図４】
2010052374.tif 000006